【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
波長587.56 nmの光に対する屈折率nd=1.43〜1.89の光学素子基材の一面に少なくとも第１層膜〜第13層膜が順次形成してなる多層膜が設けられ、
第１層膜、第３層膜、第５層膜、第７層膜、第11層膜及び第13層膜は屈折率nd=1.36〜1.7の低屈折率膜であり、
第４層膜、第６層膜、第８層膜、第10層膜及び第12層膜は屈折率nd=２〜2.5の高屈折率膜であり、
第２層膜の屈折率ndは1.6〜2.25であり、前記高屈折率膜の屈折率より
0.2〜0.6だけ小さく、
第９層膜は屈折率nd=1.36〜1.85であり、前記低屈折率膜の屈折率より
0.07〜0.22だけ大きいことを特徴とする光束分割光学素子。
【請求項２】
請求項１に記載の光束分割光学素子であって、前記光学素子基材はガラス基板であることを特徴とする光束分割光学素子。
【請求項３】
請求項２に記載の光束分割光学素子であって、前記低屈折率膜の屈折率ndが1.36〜1.5であり、前記高屈折率膜の屈折率ndが2.2〜2.5であり、前記第２層膜の屈折率ndが1.65〜2.1であり、前記第９層膜の屈折率ndが1.45〜1.7であることを特徴とする光束分割光学素子。
【請求項４】
請求項１〜３のいずれかに記載の光束分割光学素子であって、可視光波長域380〜780 nmにおいて、ランダム偏光反射率がランダム偏光平均反射率±4%の範囲にあり、S偏光反射率がS偏光平均反射率±6%の範囲にあり、P偏光反射率がP偏光平均反射率±6%の範囲にあることを特徴とする光束分割光学素子。
【請求項５】
請求項１〜４のいずれかに記載の光束分割光学素子であって、ランダム偏光平均反射率が60〜80%であることを特徴とする光束分割光学素子。
【請求項６】
請求項１〜５のいずれかに記載の光束分割光学素子であって、入射角45°の光束を分岐させる45°入射可視域光束分割光学素子であることを特徴とする光束分割光学素子。
【請求項７】
請求項１〜６のいずれかに記載の光束分割光学素子であって、
前記第１層膜の光学膜厚が230〜305 nmであり、
前記第２層膜の光学膜厚が140〜245 nmであり、
前記第３層膜の光学膜厚が165〜255 nmであり、
前記第４層膜の光学膜厚が160〜230 nmであり、
前記第５層膜の光学膜厚が130〜240 nmであり、
前記第６層膜の光学膜厚が125〜220 nmであり、
前記第７層膜の光学膜厚が140〜255 nmであり、
前記第８層膜の光学膜厚が45〜160 nmであり、
前記第９層膜の光学膜厚が80〜165 nmであり、
前記第10層膜の光学膜厚が55〜140 nmであり、
前記第11層膜の光学膜厚が95〜255 nmであり、
前記第12層膜の光学膜厚が15〜160 nmであり、
前記第13層膜の光学膜厚が220〜290 nmであることを特徴とする光束分割光学素子。
【請求項８】
請求項１〜７のいずれかに記載の光束分割光学素子であって、前記低屈折率膜がMgF2，SiO2及びAl2O3からなる群から選ばれた少なくとも１材料からなり、前記高屈折率膜がZrO2，Ta2O5，Nb2O5，CeO2及びTiO2からなる群から選ばれた少なくとも１材料からなり、前記第２層膜がAl2O3，Y2O5，Pr6O11，MgO，HfO2，ZrO2，Ta2O5，Nb2O5，CeO2及びTiO2からなる群から選ばれた少なくとも１材料からなり、前記第９層膜がMgF2，SiO2，Al2O3，Y2O5，Pr6O11及びMgOからなる群から選ばれた少なくとも１材料からなることを特徴とする光束分割光学素子。
【請求項９】
請求項１〜８のいずれかに記載の光束分割光学素子であって、前記光学素子基材の他方の面に反射防止膜が設けられていることを特徴とする光束分割光学素子。
【請求項１０】
請求項１〜９のいずれかに記載の光束分割光学素子をファインダー光学系光路中に具備することを特徴とする一眼レフデジタルカメラ。
【手続補正２】
【補正対象書類名】明細書
【補正対象項目名】発明の名称
【補正方法】変更
【補正の内容】
【発明の名称】光束分割光学素子及びデジタル一眼レフカメラ
【手続補正３】
【補正対象書類名】明細書
【補正対象項目名】０００１
【補正方法】変更
【補正の内容】
【０００１】
本発明は、一眼レフデジタルカメラに好適な光束分割光学素子、及びそれを具備するデジタル一眼レフカメラに関する。
【手続補正４】
【補正対象書類名】明細書
【補正対象項目名】００１０
【補正方法】変更
【補正の内容】
【００１０】
従って本発明の目的は、可視域で平坦な反射特性を有する光束分割光学素子を提供することである。
【手続補正５】
【補正対象書類名】明細書
【補正対象項目名】００１１
【補正方法】変更
【補正の内容】
【００１１】
本発明の別の目的は、かかる光束分割光学素子を有する一眼レフデジタルカメラを提供することである。
【手続補正６】
【補正対象書類名】明細書
【補正対象項目名】００１２
【補正方法】変更
【補正の内容】
【００１２】
上記課題に鑑み鋭意研究の結果、本発明者は、所定の屈折率を有する膜を少なくとも13層積層することにより、可視域で平坦な反射特性を有する光束分割光学素子が得られることを発見し、本発明に想到した。
【手続補正７】
【補正対象書類名】明細書
【補正対象項目名】００１３
【補正方法】変更
【補正の内容】
【００１３】
即ち、本発明の光束分割光学素子及びデジタル一眼レフカメラは以下の特徴を有している。
[1]  波長587.56 nmの光に対する屈折率nd=1.43〜1.89の光学素子基材の一面に少なくとも第１層膜〜第13層膜が順次形成してなる多層膜が設けられ、
第１層膜、第３層膜、第５層膜、第７層膜、第11層膜及び第13層膜は屈折率nd=1.36〜1.7の低屈折率膜であり、
第４層膜、第６層膜、第８層膜、第10層膜及び第12層膜は屈折率nd=２〜2.5の高屈折率膜であり、
第２層膜の屈折率ndは1.65〜2.25であり、前記高屈折率膜の屈折率より
0.2〜0.6だけ小さく、
第９層膜は屈折率nd=1.36〜1.85であり、前記低屈折率膜の屈折率より
0.07〜0.22だけ大きいことを特徴とする光束分割光学素子。
[2]  上記[1] に記載の光束分割光学素子であって、前記光学素子基材はガラス基板であることを特徴とする光束分割光学素子。
[3]  上記[1] 又は[2] に記載の光束分割光学素子であって、前記低屈折率膜の屈折率ndが1.36〜1.5であり、前記高屈折率膜の屈折率ndが2.2〜2.5であり、前記第２層膜の屈折率ndが1.6〜2.1であり、前記第９層膜の屈折率ndが1.45〜1.7であることを特徴とする光束分割光学素子。
[4]  上記[1]〜[3] のいずれかに記載の光束分割光学素子であって、可視光波長域380〜780 nmにおいて、ランダム偏光反射率がランダム偏光平均反射率±4%の範囲にあり、S偏光反射率がS偏光平均反射率±6%の範囲にあり、P偏光反射率がP偏光平均反射率±6%の範囲にあることを特徴とする光束分割光学素子。
[5]  上記[1]〜[4] のいずれかに記載の光束分割光学素子であって、ランダム偏光平均反射率が60〜80%であることを特徴とする光束分割光学素子。
[6]  上記[1]〜[5] のいずれかに記載の光束分割光学素子であって、入射角45°の光束を分岐させる45°入射可視域光束分割光学素子であることを特徴とする光束分割光学素子。
[7]  上記[1]〜[6] のいずれかに記載の光束分割光学素子であって、
前記第１層膜の光学膜厚が230〜305 nmであり、
前記第２層膜の光学膜厚が140〜245 nmであり、
前記第３層膜の光学膜厚が165〜255 nmであり、
前記第４層膜の光学膜厚が160〜230 nmであり、
前記第５層膜の光学膜厚が130〜240 nmであり、
前記第６層膜の光学膜厚が125〜220 nmであり、
前記第７層膜の光学膜厚が140〜255 nmであり、
前記第８層膜の光学膜厚が45〜160 nmであり、
前記第９層膜の光学膜厚が80〜165 nmであり、
前記第10層膜の光学膜厚が55〜140 nmであり、
前記第11層膜の光学膜厚が95〜255 nmであり、
前記第12層膜の光学膜厚が15〜160 nmであり、
前記第13層膜の光学膜厚が220〜290 nmであることを特徴とする光束分割光学素子。
[8]  上記[1]〜[7] のいずれかに記載の光束分割光学素子であって、前記低屈折率膜がMgF2，SiO2及びAl2O3からなる群から選ばれた少なくとも１材料からなり、前記高屈折率膜がZrO2，Ta2O5，Nb2O5，CeO2及びTiO2からなる群から選ばれた少なくとも１材料からなり、前記第２層膜がAl2O3，Y2O5，Pr6O11，MgO，HfO2，ZrO2，Ta2O5，Nb2O5，CeO2及びTiO2からなる群から選ばれた少なくとも１材料からなり、前記第９層膜がMgF2，SiO2，Al2O3，Y2O5，Pr6O11及びMgOからなる群から選ばれた少なくとも１材料からなることを特徴とする光束分割光学素子。
[9]  上記[1]〜[8] のいずれかに記載の光束分割光学素子であって、前記光学素子基材の他方の面に反射防止膜が設けられていることを特徴とする光束分割光学素子。
[10]  上記[1]〜[9] のいずれかに記載の光束分割光学素子をファインダー光学系光路中に具備することを特徴とする一眼レフデジタルカメラ。
【手続補正８】
【補正対象書類名】明細書
【補正対象項目名】００１４
【補正方法】変更
【補正の内容】
【００１４】
本発明の光束分割光学素子は、可視域において平坦な反射特性を示すので、一眼レフデジタルカメラ等のファインダー光学系光路中に配置するのに好適である。
【手続補正９】
【補正対象書類名】明細書
【補正対象項目名】００４６
【補正方法】変更
【補正の内容】
【００４６】
以上の結果により、本発明の実施例によるハーフミラーは45°入射のランダム偏光だけでなくS偏光とP偏光も可視域で平坦な反射特性を有し、しかも耐湿性にも優れていることが分かった。かかるハーフミラーは、一眼レフデジタルカメラのファインダー光学系光路中に配置する光学素子として好適である。特に偏光フィルタを使用して撮影した場合や、斜め入射光の反射光を撮影した場合であってもファインダーを覗いた際の画像の色合いと実際の撮影した画像の色合いの差を非常に小さくできる。